СПОСОБ ПОЛУЧЕНИЯ ФУНКЦИОНАЛИЗИРОВАННЫХ И РАЗВЕТВЛЕННЫХ ЭЛАСТОМЕРНЫХ СОПОЛИМЕРОВ И ИХ ПРИМЕНЕНИЕ В ВУЛКАНИЗИРУЕМЫХ ЭЛАСТОМЕРНЫХ КОМПОЗИЦИЯХ

1. Способ получения функционализированного и разветвленного эластомерного сополимера, включающий следующие этапы:
(a) анионную сополимеризацию, по меньшей мере, одного конъюгированного диенового мономера и, по меньшей мере, одного виниларена в присутствии, по меньшей мере, одного углеводородного растворителя, по меньшей мере, одного литиевого инициатора и, по меньшей мере, одного полярного модификатора с получением содержащего эластомерный сополимер раствора;
(b) взаимодействие, по меньшей мере, 10 мас.% полимерных цепей эластомерного сополимера, полученного на этапе (а), по меньшей мере, с одним соединением, содержащим хотя бы одну функциональную группу, выбранную из эпоксидов, кетонов, сложных эфиров, альдегидов, с получением раствора, содержащего функционализированный эластомерный сополимер.
(c) добавление к полученному на этапе (b) раствору литиевого инициатора в количестве, от 1 до 4 раз превышающем молярное количество инициатора, использованного на этапе (а), а также соединения брома общей формулы (I):
1
30
3
30
6
30
где R представляет собой линейную или разветвленную С-С алкильную группу, С-С циклоалкильную группу, С-Сарильную группу.
2. Способ по п. 1, где на этапе (b) используют в реакции от 20 до 100 мас. % полимерных цепей эластомерного сополимера, полученного на этапе (а).
3. Способ по любому из пп. 1 и 2, где указанный конъюгированный диеновый мономер выбран из 1,3-бутадиена, изопрена, 2,3-диметил-1,3-бутадиена, 1,3-пентадиена (пиперилена), 2-метил-3-этил-1,3-бутадиена, 1,3-октадиена или их смесей.
4. Способ по п. 1, где указанный виниларен выбран из стирола, о>метилстирола, 1-винил-нафталина, 2-винилнафталина или их алкильных производных или их смесей.
5. Способ по п. 1, где указанную анионную сополимеризацию проводят в присутствии
60 - 95 мас.%, по меньшей мере, одного конъюгированного диенового мономера по отношению к общей массе конъюгированного диенового мономера и виниларена, а также
5 - 40 мас.%, по меньшей мере, одного виниларена по отношению к общей массе конъюгированного диенового мономера и виниларена.
6. Способ по п. 1, где указанный углеводородный растворитель выбран из алифатических или ароматических углеводородных растворителей, таких как н-пентан, н-гексан, н-гептан, циклогексан или их смеси.
7. Способ по п. 1, где указанный литиевый инициатор может быть выбран из соединений общей формулы (II)
1
20
где R′ представляет собой линейную или разветвленную С-С алкильную группу, а n представляет собой целое число от 1 до 4.
8. Способ по п. 1, где указанный литиевый инициатор применяют в количестве от 0,005 до 0,08 мас.% по отношению к общей массе мономеров (то есть, конъюгированного диенового мономера и виниларена).
9. Способ по п. 1, где указанный полярный модификатор выбран из простых эфиров, таких как тетрагидрофуран (ТГФ), тетрагидрофурфуриленэтиловый эфир (ТГФэтил), или их смесей; диаминов, таких как N,N,N′,N′-тетраметилэтилендиамин (ТМЭДА) или их смесей; или их смесей.
10. Способ по п. 1, где указанный полярный модификатор применяют в количестве от 0,10 до 100 моль на один моль литиевого инициатора.
11. Способ по п. 1, где указанный этап (а) проводят при температуре от 0 до 150°C.
12. Способ по п. 1, где указанный этап (а) проводят за время от 5 мин до 10 ч.
13. Способ по п. 1, где указанное соединение содержит, по меньшей мере, одну функциональную группу, выбранную из эпоксидов.
14. Способ по п. 1, где указанный этап (b) проводят при температуре от 0 до 150°C.
15. Способ по п. 1, где указанный этап (b) проводят за время от 1 мин до 1 ч.
16. Способ по п. 1, где указанное соединение брома общей формулы (I) применяют в таком количестве, чтобы молярное соотношение между содержанием указанного соединения брома общей формулы (I) и общим содержанием литиевого инициатора [содержание литиевого инициатора на этапе (а)+содержание литиевого инициатора на этапе (с)] составляло от 0,6:1 до 1:1.
17. Способ по п. 1, где указанный этап (с) проводят при температуре от 0 до 150°C.
18. Способ по п. 1, где указанный этап (с) проводят за время от 1 мин до 1 ч.
19. Вулканизируемая эластомерная композиция, содержащая, по меньшей мере, один функционализированный и разветвленный эластомерный сополимер, полученный по любому из пп. 1-18, по меньшей мере, один наполнитель, выбранный из диоксида кремния, сажи или их смесей, и, по меньшей мере, один агент вулканизации.
20. Вулканизированный конечный продукт, полученный в результате вулканизации эластомерной композиции по п. 19.